(57)【要約】【課題】環境負荷が小さく、耐酸性に優れ、且つ表面電荷密度が低い半導体素子被覆用ガラスを提供する。【解決手段】本発明の半導体素子被覆用ガラスは、ガラス組成として、モル％で、ＳｉＯ２  １８〜４３％、Ｂ２Ｏ３  ５〜２１％、Ａｌ２Ｏ３  ８〜２１％、ＺｎＯ  １０〜２５％、ＭｇＯ＋ＣａＯ  １０〜２５％を含有し、実質的に鉛成分を含有しないことを特徴とする。【選択図】なし【特許請求の範囲】
【請求項１】
ガラス組成として、モル％で、ＳｉＯ２  １８〜４３％、Ｂ２Ｏ３  ５〜２１％、Ａｌ２Ｏ３  ８〜２１％、ＺｎＯ  １０〜２５％、ＭｇＯ＋ＣａＯ  １０〜２５％を含有し、実質的に鉛成分を含有しないことを特徴とする半導体素子被覆用ガラス。
【請求項２】
請求項１に記載の半導体素子被覆用ガラスからなるガラス粉末  ７５〜１００質量％、セラミック粉末  ０〜２５％を含有することを特徴とする半導体素子被覆用材料。
【請求項３】
３０〜３００℃の温度範囲における熱膨張係数が２０×１０−７／℃以上、且つ５５×１０−７／℃以下であることを特徴とする請求項２に記載の半導体素子被覆用材料。
【発明の詳細な説明】
【技術分野】
【０００１】
本発明は、半導体素子被覆用ガラス及びこれを用いた半導体被覆用材料に関する。
【背景技術】
【０００２】
シリコンダイオード、トランジスタ等の半導体素子は、一般的に、半導体素子のＰ−Ｎ接合部を含む表面がガラスにより被覆される。これにより、半導体素子表面の安定化を図り、経時的な特性劣化を抑制することができる。
【０００３】
半導体素子被覆用ガラスに要求される特性として、（１）半導体素子との熱膨張係数差によるクラック等が発生しないように、熱膨張係数が半導体素子の熱膨張係数に適合すること、（２）半導体素子の特性劣化を防止するため、低温（例えば９００℃以下）で被覆可能であること、（３）半導体素子表面に悪影響を与えるアルカリ成分等の不純物を含まないこと等が挙げられる。
【０００４】
従来から、半導体素子被覆用ガラスとして、ＺｎＯ−Ｂ２Ｏ３−ＳｉＯ２系等の亜鉛系ガラス、ＰｂＯ−ＳｉＯ２−Ａｌ２Ｏ３系ガラス、ＰｂＯ−ＳｉＯ２−Ａｌ２Ｏ３−Ｂ２Ｏ３系ガラス等の鉛系ガラスが知られているが、現在では、作業性の観点から、ＰｂＯ−ＳｉＯ２−Ａｌ２Ｏ３系ガラス、ＰｂＯ−ＳｉＯ２−Ａｌ２Ｏ３−Ｂ２Ｏ３系ガラス等の鉛系ガラスが主流となっている（例えば、特許文献１〜４参照）。
【先行技術文献】
【特許文献】
【０００５】
【特許文献１】特開昭４８−４３２７５号公報
【特許文献２】特開昭５０−１２９１８１号公報
【特許文献３】特公平１−４９６５３号公報
【特許文献４】特開２００８−１６２８８１号公報
【発明の概要】
【発明が解決しようとする課題】
【０００６】
しかし、鉛系ガラスの鉛成分は、環境に対して有害な成分である。上記の亜鉛系ガラスは、少量の鉛成分やビスマス成分を含むため、環境に対して完全に無害であるとは言い切れない。
【０００７】
また、亜鉛系ガラスは、鉛系ガラスと比較して、化学耐久性に劣り、被覆層を形成した後の酸処理工程で侵食され易いという問題がある。このため、被覆層の表面に更に保護膜を形成して酸処理を行う必要があった。
【０００８】
一方、ガラス組成中のＳｉＯ２の含有量を多くすると、耐酸性が向上すると共に、半導体素子の逆電圧が向上するが、半導体素子の逆漏れ電流が大きくなるという不具合が生じる。特に、低耐圧用の半導体素子では、逆電圧の向上よりも、逆漏れ電流を抑制して、表面電化密度を低減することが優先されるため、上記不具合がより問題になる。
【０００９】
そこで、本発明は、上記事情に鑑みなされたものであり、その技術的課題は、環境負荷が小さく、耐酸性に優れ、且つ表面電荷密度が低い半導体素子被覆用ガラスを提供することである。
【課題を解決するための手段】
【００１０】
本発明者は、鋭意検討した結果、特定のガラス組成を有するＳｉＯ２−Ｂ２Ｏ３−Ａｌ２Ｏ３−ＺｎＯ系ガラスを用いることにより、上記技術的課題を解決し得ることを見出し、本発明として提案するものである。すなわち、本発明の半導体素子被覆用ガラスは、ガラス組成として、モル％で、ＳｉＯ２  １８〜４３％、Ｂ２Ｏ３  ５〜２１％、Ａｌ２Ｏ３  ８〜２１％、ＺｎＯ  １０〜２５％、ＭｇＯ＋ＣａＯ  １０〜２５％を含有し、実質的に鉛成分を含有しないことを特徴とする。ここで、「ＭｇＯ＋ＣａＯ」は、ＭｇＯとＣａＯの合量を指す。また、「実質的に〜を含有しない」とは、ガラス成分として該当成分を意図的に添加しないことを意味し、不可避的に混入する不純物まで完全に排除することを意味するものではない。具体的には、不純物を含めた該当成分の含有量が０．１質量％未満であることを意味する。
【００１１】
本発明の半導体素子被覆用ガラスは、上記の通り、各成分の含有範囲を規制している、これにより、環境負荷が小さく、耐酸性が向上すると共に、表面電荷密度が低下する。結果として、低耐圧用の半導体素子の被覆に好適に使用可能になる。
【００１２】
また、本発明の半導体素子被覆用材料では、上記の半導体素子被覆用ガラスからなるガラス粉末  ７５〜１００質量％、セラミック粉末  ０〜２５％を含有することが好ましい。
【００１３】
また、本発明の半導体素子被覆用材料では、３０〜３００℃の温度範囲における熱膨張係数が２０×１０−７／℃以上、且つ５５×１０−７／℃以下であることが好ましい。ここで、「３０〜３００℃の温度範囲における熱膨張係数」は、押し棒式熱膨張係数測定装置により測定した値を指す。
【発明を実施するための形態】
【００１４】
本発明の半導体素子被覆用ガラスは、ガラス組成として、モル％で、ＳｉＯ２  １８〜４３％、Ｂ２Ｏ３  ５〜２１％、Ａｌ２Ｏ３  ８〜２１％、ＺｎＯ  １０〜２５％、ＭｇＯ＋ＣａＯ  １０〜２５％を含有し、実質的に鉛成分を含有しないことを特徴とする。各成分の含有量を限定した理由を以下に説明する。なお、以下の各成分の含有量の説明において、％表示は、特に断りのない限り、モル％を意味する。
【００１５】
ＳｉＯ２は、ガラスの網目形成成分であり、耐酸性を高める成分である。ＳｉＯ２の含有量は１８〜４３％であり、好ましくは２０〜４０％、特に２２〜３６％である。ＳｉＯ２の含有量が少な過ぎると、耐酸性が低下する傾向がある。一方、ＳｉＯ２の含有量が多過ぎると、溶融時の失透性が強くなり、均質なガラスが得られ難くなる。
【００１６】
Ｂ２Ｏ３は、ガラスの網目形成成分であり、軟化流動性を高める成分である。Ｂ２Ｏ３の含有量は５〜２１％であり、好ましくは５〜１８％、特に７〜１５％である。Ｂ２Ｏ３の含有量が少な過ぎると、結晶性が強くなるため、被覆時に軟化流動性が損なわれて、半導体素子表面への均一な被覆が困難になる。一方、Ｂ２Ｏ３の含有量が多過ぎると、熱膨張係数が不当に高くなったり、耐酸性が低下する傾向がある。
【００１７】
Ａｌ２Ｏ３は、ガラスを安定化すると共に、表面電荷密度を調整する成分である。Ａｌ２Ｏ３の含有量は８〜２１％であり、好ましくは５〜２０％、特に８〜１８％である。Ａｌ２Ｏ３の含有量が少な過ぎると、ガラスが失透し易くなる。一方、Ａｌ２Ｏ３の含有量が多過ぎると、表面電荷密度が大きくなり過ぎる虞がある。
【００１８】
ＺｎＯは、ガラスを安定化する成分である。ＺｎＯの含有量は１０〜２５％であり、好ましくは１２〜２２％である。ＺｎＯの含有量が少な過ぎると、溶融時の失透性が強くなり、均質なガラスが得られ難くなる。一方、ＺｎＯの含有量が多過ぎると、耐酸性が低下し易くなる。
【００１９】
ＭｇＯとＣａＯは、ガラスの粘性を下げる成分である。ＭｇＯとＣａＯの合量は１０〜２５％であり、好ましくは１２〜２０％である。ＭｇＯとＣａＯの合量が少な過ぎると、ガラスの焼成温度が上昇し易くなる。一方、ＭｇＯとＣａＯの合量が多過ぎると、熱膨張係数が高くなり過ぎたり、耐酸性が低下したり、絶縁性が低下する虞がある。なお、ＭｇＯの含有量は、好ましくは０〜２０％、特に０〜５％である。ＣａＯの含有量は、好ましくは１〜２５％、特に１０〜２０％である。
【００２０】
上記成分以外にも、他の成分（例えば、ＳｒＯ、ＢａＯ、ＭｎＯ２、Ｔａ２Ｏ５、Ｎｂ２Ｏ５、ＣｅＯ２、Ｓｂ２Ｏ３等）を７％まで（好ましくは３％まで）含有してもよい。
【００２１】
環境面の観点から、実質的に鉛成分（例えばＰｂＯ等）を含有せず、実質的にＢｉ２Ｏ３、Ｆ、Ｃｌも含有しないことが好ましい。また、半導体素子表面に悪影響を与えるアルカリ成分（Ｌｉ２Ｏ、Ｎａ２Ｏ及びＫ２Ｏ）も実質的に含有しないことが好ましい。
【００２２】
本発明の半導体素子被覆用ガラスは、粉末状であること、つまりガラス粉末であることが好ましい。ガラス粉末に加工すれば、例えば、ペースト法、電気泳動塗布法等を用いて半導体素子表面の被覆を容易に行うことができる。
【００２３】
ガラス粉末の平均粒子径Ｄ５０は、好ましくは２５μｍ以下、特に１５μｍ以下である。ガラス粉末の平均粒子径Ｄ５０が大き過ぎると、ペースト化が困難になる。また、電気泳動法による粉末付着も困難になる。なお、ガラス粉末の平均粒子径Ｄ５０の下限は特に限定されないが、現実的には０．１μｍ以上である。なお、「平均粒子径Ｄ５０」は、体積基準で測定した値であり、レーザー回折法で測定した値を指す。
【００２４】
本発明の半導体素子被覆用ガラスは、例えば、各酸化物成分の原料粉末を調合してバッチとし、１５００℃程度で約１時間溶融してガラス化した後、成形（その後、必要に応じて粉砕、分級）することによって得ることができる。
【００２５】
本発明の半導体素子被覆用材料は、前記半導体素子被覆用ガラスからなるガラス粉末を含むが、必要に応じて、セラミック粉末と混合し、複合粉末としてもよい。セラミック粉末を添加すれば、熱膨張係数を調整し易くなる。
【００２６】
セラミック粉末は、ガラス粉末１００質量部に対して、２５％未満、特に２０％未満であることが好ましい。セラミック粉末の含有量が多過ぎると、ガラスの軟化流動性が損なわれて、半導体素子表面の被覆が困難になる。
【００２７】
セラミック粉末の平均粒子径Ｄ５０は、好ましくは３０μｍ以下、特に２０μｍ以下である。セラミック粉末の平均粒子径Ｄ５０が大き過ぎると、被覆層の表面平滑性が低下し易くなる。セラミック粉末の平均粒子径Ｄ５０の下限は特に限定されないが、現実的には０．１μｍ以上である。
【００２８】
本発明の半導体素子被覆用材料において、３０〜３００℃の温度範囲における熱膨張係数は、好ましくは２０×１０−７／℃以上、５５×１０−７／℃以下、特に３０×１０−７／℃以上、５０×１０−７／℃以下である。熱膨張係数が上記範囲外になると、半導体素子との熱膨張係数差によるクラック、反り等が発生し易くなる。
【００２９】
本発明の半導体素子被覆用材料において、表面電荷密度は、例えば１０００Ｖ以下の半導体素子表面を被覆する場合、好ましくは６×１０１１／ｃｍ２以下、特に５×１０１１／ｃｍ２以下である。表面電荷密度が高過ぎると、耐圧が高くなるが、同時に漏れ電流も大きくなる傾向がある。なお、「表面電荷密度」は、後述する実施例の欄に記載の方法によって測定した値を指す。
【実施例】
【００３０】
以下、実施例に基づいて、本発明を詳細に説明する。なお、以下の実施例は、単なる例示である。本発明は、以下の実施例に何ら限定されない。
【００３１】
表１は、本発明の実施例（試料Ｎｏ．１〜４）と比較例（試料Ｎｏ．５、６）を示している。
【００３２】
【表１】
2020055724.tif 000002
【００３３】
各試料は、以下のようにして作製した。まず表中のガラス組成となるように原料粉末を調合してバッチとし、１５００℃で１時間溶融してガラス化した。続いて、溶融ガラスをフィルム状に成形した後、ボールミルにて粉砕し、３５０メッシュの篩を用いて分級し、平均粒子径Ｄ５０が１２μｍとなるガラス粉末を得た。なお、試料Ｎｏ．４では、得られたガラス粉末に対して、コーディエライト粉末（平均粒子径Ｄ５０：１２μｍ）を１５質量％添加して、複合粉末とした。
【００３４】
各試料について、熱膨張係数、表面電荷密度及び耐酸性を評価した。その結果を表１に示す。
【００３５】
熱膨張係数は、押し棒式熱膨張係数測定装置を用いて、３０〜３００℃の温度範囲にて測定した値である。
【００３６】
表面電荷密度は、次のようにして測定した。まず、各試料を有機溶媒中に分散し、電気泳動によってシリコン基板表面に一定の膜厚になるように付着させた後、焼成して被覆層を形成した。次に、被覆層の表面にアルミニウム電極を形成した後、被覆層中の電気容量の変化をＣ−Ｖメータを用いて測定し、表面電荷密度を算出した。
【００３７】
耐酸性は次のようにして評価した。各試料を直径２０ｍｍ、厚み４ｍｍ程度の大きさにプレス成型した後、焼成してペレット状試料を作製し、この試料を３０％硝酸中に２５℃、１分浸漬した後の質量減から単位面積当たりの質量変化を算出し、耐酸性の指標とした。なお、単位面積当たりの質量変化が１．０ｍｇ/ｃｍ２未満を「○」、１．０ｍｇ/ｃｍ２以上を「×」とした。
【００３８】
表１から明らかなように、試料Ｎｏ．１〜４は、表面電荷密度が６×１０１１／ｃｍ２以下であり、且つ耐酸性の評価も良好であった。よって、試料Ｎｏ．１〜４は、低耐圧用半導体素子の被覆に用いる半導体素子被覆用材料として好適であると考えられる。
【００３９】
一方、試料Ｎｏ．５、６は、耐酸性試験の評価が不良であった。更に、試料Ｎｏ．６は、熱膨張係数が高く、また表面電荷密度も高かった。